(57)【要約】【課題】はんだの濡れ性が確保でき、はんだボールの保持性を確保でき、かつ、はんだ付け後の残渣量を抑制して無洗浄で使用する用途に適用できるような低残渣を実現可能なフラックスを提供する。【解決手段】フラックスは、炭素数が１０以上の有機酸からなる有機酸混合物を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であり、炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる。【選択図】無し【特許請求の範囲】
【請求項１】
炭素数が１０以上の有機酸からなる有機酸混合物を１ｗｔ％以上１５ｗｔ％以下、
イソボルニルシクロヘキサノールを５０ｗｔ％以上９０ｗｔ％以下、
他の溶剤を５ｗｔ％以上４５ｗｔ％以下含み、
イソボルニルシクロヘキサノールと他の溶剤の合計を１００ｗｔ％としたとき、イソボルニルシクロヘキサノールの比率が５０ｗｔ％以上９５ｗｔ％以下であり、
炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる
ことを特徴とするフラックス。
【請求項２】
炭素数が１０以上の有機酸からなる有機酸混合物は、有機酸混合物全体を１００ｗｔ％とした場合、２−メチルノナン二酸を３０ｗｔ％以上６０ｗｔ％以下、４−（メトキシカルボニル）−２，４−ジメチルウンデカン二酸を８ｗｔ％以上２０ｗｔ％以下、４，６−ビス（メトキシカルボニル）−２，４，６−トリメチルトリデカン二酸を８ｗｔ％以上２０ｗｔ％以下、８，９−ビス（メトキシカルボニル）−８，９−ジメチルヘキサデカン二酸を１５ｗｔ％以上３０ｗｔ％以下含む
ことを特徴とする請求項１に記載のフラックス。
【請求項３】
炭素数が１２以上の有機酸を１ｗｔ％以上１５ｗｔ％以下、
イソボルニルシクロヘキサノールを５０ｗｔ％以上９０ｗｔ％以下、
他の溶剤を５ｗｔ％以上４５ｗｔ％以下含み、
イソボルニルシクロヘキサノールと他の溶剤の合計を１００ｗｔ％としたとき、イソボルニルシクロヘキサノールの比率が５０ｗｔ％以上９５ｗｔ％以下である
ことを特徴とするフラックス。
【請求項４】
炭素数が１２以上の有機酸は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上である
ことを特徴とする請求項３に記載のフラックス。
【請求項５】
さらに炭素数が１２未満の有機酸を０ｗｔ％以上１５ｗｔ％以下含む
ことを特徴とする請求項１〜請求項４の何れか１項に記載のフラックス。
【請求項６】
さらにアミンを０ｗｔ％以上５ｗｔ％以下含む
ことを特徴とする請求項１〜請求項５の何れか１項に記載のフラックス。
【請求項７】
さらにアミンハロゲン化水素酸塩を０ｗｔ％以上１ｗｔ％以下含む
ことを特徴とする請求項１〜請求項６の何れか１項に記載のフラックス。
【請求項８】
さらに有機ハロゲン化合物を０ｗｔ％以上５ｗｔ％以下含む
ことを特徴とする請求項１〜請求項７の何れか１項に記載のフラックス。
【請求項９】
請求項１から請求項８の何れか１項に記載のフラックスとはんだ粉末を混合した
ことを特徴とするソルダペースト。
【発明の詳細な説明】
【技術分野】
【０００１】
本発明は、はんだ付けに用いられるフラックス及びこのフラックスを用いたソルダペーストに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
近年、小型情報機器の発達により、搭載される電子部品では急速な小型化が進行している。電子部品は、小型化の要求により接続端子の狭小化や実装面積の縮小化に対応するため、裏面に電極が配置されたボールグリッドアレイ（ＢＧＡ）が適用されている。
【０００４】
ＢＧＡの電極には、はんだバンプが形成されている。はんだバンプを作る方法として、フラックスを塗布した電極に、はんだボールを搭載して加熱する方法が採られていた。近年、電子部品の小型化により、電子部品のはんだ付け部位である電極ピッチの狭小化が進行している。電極ピッチの狭小化により、電極に搭載するはんだボールの径も、小型化が進んでいる。
【０００５】
はんだボールを使用したはんだ付けでは、加熱前の常温時にフラックスではんだボールを保持できないと、電極に対してはんだボールの位置がずれ、はんだボールが電極パッドから外れた状態（ボールミッシング）が発生するという課題がある。このような課題は、電極のピッチの狭小化により顕著になる。
【０００６】
はんだ付けに用いられるフラックスは、金属酸化物を除去する活性剤と、ロジンと、溶剤等を含む。ロジンは、はんだ付けで想定される温度域までの加熱に対して耐熱性を有し、活性剤を保護する機能を有する。また、ロジンが添加されることで、常温時のフラックスの粘度が上がり、はんだボールの保持性を有する。更に、ロジンに加えて高粘度の溶剤を添加して、粘度を上げたフラックスも提案されている（例えば、特許文献１参照）。ロジンに加えて高粘度の溶剤を添加して、粘度を上げたフラックスを含むソルダペーストも提案されている（例えば、特許文献２参照）。
【０００７】
また、はんだボールを使用したはんだ付けでは、はんだの濡れ性が確保できないと、電極上ではんだが均等にぬれ広がらず、電極に対してはんだボールの位置がずれ、ボールミッシングが発生するという課題がある。
【先行技術文献】
【特許文献】
【０００８】
【特許文献１】特開２０１４−１００７３７号公報
【特許文献２】特開２０１５−１４２９３６号公報
【発明の概要】
【発明が解決しようとする課題】
【０００９】
はんだ付けを行う場合、溶融したはんだが十分にぬれ広がることが求められ、このため、フラックスには金属酸化膜を除去できる活性が求められる。
【００１０】
しかし、活性剤としてフラックスに添加される一般的な有機酸では、添加する量が少ないと、はんだ付けで想定される温度域までの加熱で揮発し、活性が十分とは言えず濡れ性が確保できない。また、濡れ性を確保するために添加する量を増やすと、残渣量が多くなる。
【００１１】
残渣量が多くなると、はんだ付け後の残渣を洗浄しないで使用する無洗浄用途に不適格となる場合があり、低残渣のフラックスが求められる。
【００１２】
また、フラックスにロジンを含むことで、常温時のフラックスの粘度を上げてはんだボールを保持できるようになり、かつ、はんだ付けで想定される温度域までの加熱に対してロジンで有機酸を保護することができる。
【００１３】
しかし、ロジンは、はんだ付けで想定される温度域までの加熱で揮発せず、無洗浄用途に不適格となる場合があり、低残渣のフラックスが求められる。
【００１４】
このため、はんだ付け後に無洗浄で使用する用途では、活性剤として機能する成分が少量でも、十分な活性が得られることが好ましく、とりわけ、電極ピッチの狭ピッチ化に伴いはんだボールが小径化し、さらに、はんだパウダと称すサイズにまではんだボールが微細化すると、フラックスにより活性が必要となる。一方で、はんだボールを保持するためには、常温時にはんだボールを保持できる粘度が必要とされる。
【００１５】
本発明は、このような課題を解決するためなされたもので、はんだの濡れ性が確保でき、はんだボールの保持性を確保でき、かつ、はんだ付け後の残渣量を抑制して無洗浄で使用する用途に適用できるような低残渣を実現可能なフラックス、及び、このフラックスを使用したソルダペーストを提供することを目的とする。
【課題を解決するための手段】
【００１６】
炭素数が１０以上の有機酸からなる有機酸混合物、あるいは、炭素数が１２以上の有機酸は、少量の添加でも十分な活性が得られることを見出した。また、イソボルニルシクロヘキサノールを含むことで、ロジンを含まなくてもフラックスを所定の粘度にできることを見出した。
【００１７】
そこで、本発明は、炭素数が１０以上の有機酸からなる有機酸混合物を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であり、炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなるフラックスである。
【００１８】
炭素数が１０以上の有機酸からなる有機酸混合物は、有機酸混合物全体を１００ｗｔ％とした場合、２−メチルノナン二酸を３０ｗｔ％以上６０ｗｔ％以下、４−（メトキシカルボニル）−２，４−ジメチルウンデカン二酸を８ｗｔ％以上２０ｗｔ％以下、４，６−ビス（メトキシカルボニル）−２，４，６−トリメチルトリデカン二酸を８ｗｔ％以上２０ｗｔ％以下、８，９−ビス（メトキシカルボニル）−８，９−ジメチルヘキサデカン二酸を１５ｗｔ％以上３０ｗｔ％以下含むことが好ましい。
【００１９】
また、本発明は、炭素数が１２以上の有機酸を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であるフラックスである。
【００２０】
炭素数が１２以上の有機酸は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上であることが好ましい。
【００２１】
本発明のフラックスは、さらに炭素数が１２未満の有機酸を０ｗｔ％以上１５ｗｔ％、アミンを０ｗｔ％以上５ｗｔ％以下、アミンハロゲン化水素酸塩を０ｗｔ％以上１ｗｔ％以下、有機ハロゲン化合物を０ｗｔ％以上５ｗｔ％以下含むことが好ましい。
【００２２】
また、本発明は、上述したフラックスと、金属粉を含むソルダペーストである。
【発明の効果】
【００２３】
本発明では、炭素数が１０以上の有機酸からなる有機酸混合物を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であり、炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなることで、はんだの濡れ性を得ることができる、また、残渣の量を抑制して低残渣を実現できる。さらに、本発明のフラックスを塗布した電極にはんだボールを載せてはんだバンプを形成する場合、加熱前の常温時にはんだボールをフラックスで保持できる。
【００２４】
また、本発明では、炭素数が１２以上の有機酸を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であることで、はんだの濡れ性を得ることができる、また、残渣の量を抑制して低残渣を実現できる。さらに、本発明のフラックスを塗布した電極にはんだボールを載せてはんだバンプを形成する場合、加熱前の常温時にはんだボールをフラックスで保持できる。
【発明を実施するための形態】
【００２５】
＜本実施の形態のフラックスの一例＞
本実施の形態のフラックスは、炭素数が１０以上の有機酸からなる有機酸混合物と、溶剤としてイソボルニルシクロヘキサノールと、他の溶剤を含む。ロジンは含まない。有機酸混合物は、炭素数が１０の２−メチルノナン二酸と、炭素数が１５の４−（メトキシカルボニル）−２，４−ジメチルウンデカン二酸と、炭素数が２０の４，６−ビス（メトキシカルボニル）−２，４，６−トリメチルトリデカン二酸と、炭素数が２０の８，９−ビス（メトキシカルボニル）−８，９−ジメチルヘキサデカン二酸からなる。
【００２６】
２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物は、はんだ付けで想定される温度域までの加熱に対して耐熱性を有し、難揮発性で、はんだ付け時に活性剤として機能する。
【００２７】
低残渣のフラックスを実現するため、ロジンを含まず、また、熱硬化性の樹脂等の樹脂を含まず、すべての成分を揮発しやすい構成とすると、有機酸もリフロー中に揮発する設計となり、ロジンを代表とする樹脂等の耐熱性を有する成分による保護も受けられないため、とりわけ炭素数の少ない有機酸は揮発・分解してしまう。
【００２８】
これに対して、２−メチルノナン二酸、４−（メトキシカルボニル）−２，４−ジメチルウンデカン二酸、４，６−ビス（メトキシカルボニル）−２，４，６−トリメチルトリデカン二酸、８，９−ビス（メトキシカルボニル）−８，９−ジメチルヘキサデカン二酸は分子量が大きく、耐熱性を持ち、比較的少量で活性を有するために、はんだ濡れ性が向上する。
【００２９】
これにより、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物は、フラックスに含まれる量が少なくてもはんだ付け時に活性剤として機能し、また、フラックス中の量が少ないことで、はんだ付け後の残渣量を抑制して低残渣が実現でき、はんだ付け後に無洗浄で使用する用途に適用できる。
【００３０】
２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を添加する量が多いと、はんだ付け後の残渣量が多くなる。
【００３１】
そこで、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、１ｗｔ％以上１５ｗｔ％以下含む。
【００３２】
また、炭素数が１０以上の有機酸からなる有機酸混合物を含む本実施の形態のフラックスは、はんだバンプを形成する用途で使用される場合におけるはんだボールの保持性を考慮して、イソボルニルシクロヘキサノールを５０ｗｔ％以上９０ｗｔ％以下含む。但し、溶剤がイソボルニルシクロヘキサノールのみであると、フラックスの粘性が高くなり過ぎる。そこで、他の溶剤を５ｗｔ％以上４５ｗｔ％以下含み、かつ、イソボルニルシクロヘキサノールと他の溶剤の合計を１００ｗｔ％としたとき、イソボルニルシクロヘキサノールの比率が５０ｗｔ％以上９５ｗｔ％以下である。
【００３３】
また、本実施の形態のフラックスは、炭素数が１２以上の有機酸と、溶剤としてイソボルニルシクロヘキサノールと、他の溶剤を含む。ロジンは含まない。炭素数が１２以上の有機酸は分子量が大きく、はんだ付けで想定される温度域までの加熱に対して耐熱性を持ち、難揮発性で、比較的少量で活性を有するために、はんだ濡れ性が向上する。
【００３４】
これにより、炭素数が１２以上の有機酸は、フラックスに含まれる量が少なくてもはんだ付け時に活性剤として機能し、また、フラックス中の量が少ないことで、はんだ付け後の残渣量を抑制して低残渣が実現でき、はんだ付け後に無洗浄で使用する用途に適用できる。
【００３５】
炭素数が１２以上の有機酸を添加する量が多いと、はんだ付け後の残渣量が多くなる。そこで、本実施の形態のフラックスは、炭素数が１２以上の有機酸を、１ｗｔ％以上１５ｗｔ％以下含む。
【００３６】
炭素数が１２以上の有機酸は、炭素数が１２のドデカン二酸である。また、炭素数が１２以上の有機酸は、炭素数が１８の１２−ヒドロキシステアリン酸である。更に、炭素数が１２以上の有機酸は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸、オレイン酸とリノール酸の反応物であるトリマー酸に水素を添加した水添トリマー酸である。
【００３７】
本実施の形態のダイマー酸は、オレイン酸とリノール酸の反応物で、炭素数が３６の２量体である。また、本実施の形態のトリマー酸は、オレイン酸とリノール酸の反応物で、炭素数が５４の３量体である。
【００３８】
ドデカン二酸、１２−ヒドロキシステアリン酸、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸、オレイン酸とリノール酸の反応物であるトリマー酸に水素を添加した水添トリマー酸は、分子量が大きく、はんだ付けで想定される温度域までの加熱に対して耐熱性を持ち、比較的少量で活性を有するために、はんだ濡れ性が向上する。
【００３９】
これにより、ドデカン二酸、１２−ヒドロキシステアリン酸、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸、オレイン酸とリノール酸の反応物であるトリマー酸に水素を添加した水添トリマー酸は、フラックスに含まれる量が少なくてもはんだ付け時に活性剤として機能し、また、フラックス中の量が少ないことで、はんだ付け後の残渣量を抑制して低残渣が実現でき、はんだ付け後に無洗浄で使用する用途に適用できる。
【００４０】
炭素数が１２以上の有機酸が、ドデカン二酸、１２−ヒドロキシステアリン酸、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸、オレイン酸とリノール酸の反応物であるトリマー酸に水素を添加した水添トリマー酸である場合でも、添加する量が多いと、はんだ付け後の残渣量が多くなる。
【００４１】
そこで、ドデカン二酸、１２−ヒドロキシステアリン酸、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸、オレイン酸とリノール酸の反応物であるトリマー酸に水素を添加した水添トリマー酸のいずれか、あるいは、ドデカン二酸、１２−ヒドロキシステアリン酸、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸、オレイン酸とリノール酸の反応物であるトリマー酸に水素を添加した水添トリマー酸の２種以上の合計を、１ｗｔ％以上１５ｗｔ％以下含む。
【００４２】
炭素数が１２以上の有機酸を含む本実施の形態のフラックスは、はんだバンプを形成する用途で使用される場合におけるはんだボールの保持性を考慮して、イソボルニルシクロヘキサノールを５０ｗｔ％以上９０ｗｔ％以下含む。但し、溶剤がイソボルニルシクロヘキサノールのみであると、フラックスの粘性が高くなり過ぎる。そこで、他の溶剤を５ｗｔ％以上４５ｗｔ％以下含み、かつ、イソボルニルシクロヘキサノールと他の溶剤の合計を１００ｗｔ％としたとき、イソボルニルシクロヘキサノールの比率が５０ｗｔ％以上９５ｗｔ％以下である。
【００４３】
炭素数が１０以上の有機酸からなる有機酸混合物を含み、イソボルニルシクロヘキサノールを溶剤中に所定の比率で含み、ロジンを含まない本実施の形態のフラックス、あるいは、炭素数が１２以上の有機酸を含み、イソボルニルシクロヘキサノールを溶剤中に所定の比率で含み、ロジンを含まない本実施の形態のフラックスは、活性剤として炭素数が１２未満で揮発性の他の有機酸を０ｗｔ％以上１５ｗｔ％以下含む。
【００４４】
また、炭素数が１０以上の有機酸からなる有機酸混合物を含み、イソボルニルシクロヘキサノールを溶剤中に所定の比率で含み、ロジンを含まない本実施の形態のフラックス、あるいは、炭素数が１２以上の有機酸を含み、イソボルニルシクロヘキサノールを溶剤中に所定の比率で含み、ロジンを含まない本実施の形態のフラックスは、活性剤としてさらにアミンを０ｗｔ％以上５ｗｔ％以下、アミンハロゲン化水素酸塩を０ｗｔ％以上１ｗｔ％以下、有機ハロゲン化合物を０ｗｔ％以上５ｗｔ％以下含む。
【００４５】
炭素数が１２以上の有機酸としては、上述以外に、ラウリン酸（炭素数１２）、イソシアヌル酸トリス（２−カルボキシエチル）（炭素数１２）、ジブチルアニリンジグリコール酸（炭素数１４）、パルミチン酸（炭素数１６）、ステアリン酸（炭素数１８）、オレイン酸（炭素数１８）、リノール酸（炭素数１８）、リノレン酸（炭素数１８）、エイコサン二酸（炭素数２０）等が挙げられる。
【００４６】
また、炭素数が１２以上の有機酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００４７】
炭素数が１２未満の有機酸としては、グリコール酸（炭素数２）、チオグリコール酸（炭素数２）、グリシン（炭素数２）、マロン酸（炭素数３）、フマル酸（炭素数４）、マレイン酸（炭素数４）、コハク酸（炭素数４）、ジグリコール酸（炭素数４）、酒石酸（炭素数４）、リンゴ酸（炭素数４）、グルタル酸（炭素数５）、２，２−ビス（ヒドロキシメチル）プロピオン酸（炭素数５）、アジピン酸（炭素数６）、クエン酸（炭素数６）、ピコリン酸（炭素数６）、安息香酸（炭素数６）、２，２−ビス（ヒドロキシメチル）ブタン酸（炭素数６）、サリチル酸（炭素数７）、ジピコリン酸（炭素数７）、２，３−ジヒドロキシ安息香酸（炭素数７）、３−ヒドロキシ安息香酸（炭素数７）、スベリン酸（炭素数８）、フタル酸（炭素数８）、イソフタル酸（炭素数８）、テレフタル酸（炭素数８）、パラヒドロキシフェニル酢酸（炭素数８）、１，３−シクロヘキサンジカルボン酸（炭素数８）、ｐ−アニス酸（炭素数８）、アゼライン酸（炭素数９）、２，４−ジエチルグルタル酸（炭素数９）、セバシン酸（炭素数１０）、フェニルコハク酸（炭素数１０）、２−キノリンカルボン酸（炭素数１０）、４−ｔｅｒｔ−ブチル安息香酸（炭素数１１）等が挙げられる。
【００４８】
他の溶剤は、常温時にイソボルニルシクロヘキサノールより粘度が低いことが好ましく、水、アルコール系溶剤、グリコールエーテル系溶剤、テルピネオール類等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル等が挙げられる。
【００４９】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール等が挙げられる。
【００５０】
有機ハロゲン化合物としては、有機ブロモ化合物であるｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、テトラブロモフタル酸、ブロモコハク酸等が挙げられる。また、有機クロロ化合物であるクロロアルカン、塩素化脂肪酸エステル、ヘット酸、ヘット酸無水物等が挙げられる。さらに有機フルオロ化合物であるフッ素系界面活性剤、パーフルオロアルキル基を有する界面活性剤、ポリテトラフルオロエチレン等が挙げられる。
【００５１】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００５２】
＜本実施の形態のソルダペーストの一例＞
本実施の形態のソルダペーストは、上述したように、炭素数が１０以上の有機酸からなる有機酸混合物を含み、イソボルニルシクロヘキサノールを溶剤中に所定の比率で含み、ロジンを含まないフラックス、あるいは、炭素数が１２以上の有機酸を含み、イソボルニルシクロヘキサノールを溶剤中に所定の比率で含み、ロジンを含まないフラックスと、金属粉を含む。金属粉は、Ｐｂを含まないはんだであることが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加したはんだの粉体で構成される。
【００５３】
＜本実施の形態のフラックス及びソルダペーストの作用効果例＞
炭素数が１０以上の有機酸からなる有機酸混合物を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であり、炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなるフラックス、及び、このフラックスを用いたソルダペーストでは、はんだの濡れ性を得ることができる、また、残渣の量を抑制して低残渣を実現できる。
【００５４】
また、炭素数が１２以上の有機酸を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であるフラックス、及び、このフラックスを用いたソルダペーストでは、はんだの濡れ性を得ることができる、また、残渣の量を抑制して低残渣を実現できる。
【００５５】
各実施の形態のフラックスでは、フラックスの全量を１００ｗｔ％としたとき、イソボルニルシクロヘキサノールを５０ｗｔ％以上９０ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であることで、フラックスは、常温時にはんだボールを保持できる粘度を持つ、これにより、各実施の形態のフラックスを電極に塗布し、フラックスを塗布した電極にはんだボールを載せてはんだバンプを形成する場合、加熱前の常温時にはんだボールをフラックスで保持でき、ボールミッシングの発生を抑制できる。
【実施例】
【００５６】
以下の表１及び表２に示す組成で実施例と比較例のフラックスを調合して、はんだの濡れ広がり性とはんだボールの保持性と残渣量について検証した。なお、表１及び表２における組成率は、イソボルニルシクロヘキサノールの比率を除き、フラックスの全量を１００とした場合のｗｔ（重量）％である。
【００５７】
＜はんだの濡れ広がり評価＞
（１）検証方法
Ｃｕ板上に直径φ０．３４ｍｍ、厚さｔ＝０．２ｍｍにて各実施例、各比較例のフラックスを印刷し、その後、Ａｇが３ｗｔ％、Ｃｕが０．５ｗｔ％、残部がＳｎのはんだ（Ｓｎ−３Ａｇ−０．５Ｃｕ）によるはんだボールを搭載した。はんだボールは、直径がφ０．３ｍｍである。評価対象は、各実施例、各比較例とも５０個である。以上のように作成した試験対象物を、リフロー炉を使用し、Ｎ２雰囲気下で２５℃〜２５０℃まで、昇温速度５℃／ｓｅｃにて加熱した後、溶融したはんだの濡れ広がり径を測定した。
【００５８】
（２）判定基準
〇：濡れ広がり径が３５０μｍ以上であった
×：濡れ広がり径が３５０μｍ未満であった
【００５９】
＜はんだボールの保持性の評価＞
（１）検証方法
φ０．２４ｍｍのＳＲＯ（ソルダレジスト開口径）のＣｕ電極上に厚さｔ＝０．２ｍｍにて各実施例、各比較例のフラックス印刷し、その上に、φ０．３ｍｍのＳｎ−３Ａｇ−０．５Ｃｕのはんだボールを搭載した後にボールが保持されるか確認した。
【００６０】
（２）判定基準
〇：室温下ではんだボールが搭載位置に保持され、電極部分に保持された。
×：室温下ではんだボールが搭載位置に保持されず、電極外に流れた
【００６１】
＜残渣量評価＞
（１）検証方法
ＴＧ法（熱重量測定法）による試験評価方法として、アルミパンに各実施例及び各比較例のフラックスを１０ｍｇ詰めて、ＵＬＶＡＣ社製ＴＧＤ９６００を用いてＮ２雰囲気下で２５℃〜２５０℃まで、昇温速度１℃／ｓｅｃにて加熱した。加熱後の各フラックスの重量が、加熱前の１５％以下になったかどうかを測定した。
【００６２】
（２）判定基準
○：重量が加熱前の１５％以下になった
×：重量が加熱前の１５％より大きかった
【００６３】
加熱後の重量が加熱前の１５％以下になったフラックスは、加熱によってフラックス中の成分が十分に揮発し、リフロー後に洗浄不要なフラックスであると言える。重量が加熱前の１５％より大きかったフラックスは、フラックス中の成分の揮発が不十分であったと言える。フラックス中の成分の揮発が不十分で残渣が多く残ると、吸湿等による導電不良等の原因となる。
【００６４】
＜総合評価＞
〇：濡れ広がり評価、はんだボールの保持性の評価、残渣量評価の何れも〇であった
×：濡れ広がり評価、はんだボールの保持性の評価、残渣量評価の何れか、または全てが×であった
【００６５】
【表１】
2019122994.tif 000002
【００６６】
【表２】
2019122994.tif 000003
【００６７】
実施例１に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでは、はんだの濡れ広がり径が３５０μｍ以上で、はんだが良好にぬれ広がり、はんだの濡れ広がりに対して十分な効果が得られた。また、加熱前の常温時のフラックスの粘度を、はんだボールを保持できる程度にまで上げることができ、はんだボールを保持することができた。さらに、残渣量が１５ｗｔ％以下で、残渣量を抑制して低残渣とする十分な効果が得られた。なお、はんだボールの保持性の評価において、室温下ではんだボールが搭載位置に保持され、電極部分に保持された実施例の試験対象物を、リフロー炉を使用し、Ｎ２雰囲気下で２５℃〜２５０℃まで、昇温速度５℃／ｓｅｃにて加熱したところ、昇温過程でフラックスが所定の粘度に保たれ、加熱時もはんだボールを保持できることが判った。
【００６８】
実施例２に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、イソボルニルシクロヘキサノールを、本発明で規定される範囲内で増やして９０ｗｔ％、他の溶剤として１，３−ブチレングリコールを、本発明で規定される範囲内で減らして５ｗｔ％含み、イソボルニルシクロヘキサノールと他の溶剤の合計を１００ｗｔ％としたとき、イソボルニルシクロヘキサノールの比率が９４．７ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００６９】
実施例３に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、イソボルニルシクロヘキサノールを、本発明で規定される範囲内で減らして５０ｗｔ％、他の溶剤として１，３−ブチレングリコールを、本発明で規定される範囲内で増やして４５ｗｔ％含み、イソボルニルシクロヘキサノールと他の溶剤の合計を１００ｗｔ％としたとき、イソボルニルシクロヘキサノールの比率が５２．６ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７０】
実施例４に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で増やして１５ｗｔ％含み、イソボルニルシクロヘキサノールを、本発明で規定される範囲内で６５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７６．５ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７１】
実施例５に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で増やして１５ｗｔ％含み、さらに、アミンとして２−フェニルイミダゾールを、本発明で規定された範囲内で５ｗｔ％含み、イソボルニルシクロヘキサノールを、本発明で規定される範囲内で６５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７６．５ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７２】
実施例６に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で減らして３ｗｔ％含み、イソボルニルシクロヘキサノールを、本発明で規定される範囲内で７７ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．４ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７３】
実施例７に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で減らして１ｗｔ％含み、さらに、アミンとして２−フェニルイミダゾールを、本発明で規定された範囲内で１ｗｔ％含み、イソボルニルシクロヘキサノールを、本発明で規定される範囲内で７８ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．６ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７４】
実施例８に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で減らして１ｗｔ％含み、さらに、他の有機酸として、炭素数が４のグリコール酸を、本発明で規定される範囲内で１ｗｔ％含み、アミンとして２−フェニルイミダゾールを、本発明で規定された範囲内で１ｗｔ％含み、ハロゲンとしてアミンハロゲン化水素酸塩を、本発明で規定された範囲内で１ｗｔ％含み、イソボルニルシクロヘキサノールを、本発明で規定される範囲内で７６ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．２ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７５】
実施例９に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で減らして１ｗｔ％含み、さらに、他の有機酸として、炭素数が４のグリコール酸を、本発明で規定される範囲内で１ｗｔ％含み、アミンとして２−フェニルイミダゾールを、本発明で規定された範囲内で１ｗｔ％含み、ハロゲンとして有機ハロゲン化合物を、本発明で規定された範囲内で５ｗｔ％含み、イソボルニルシクロヘキサノールを、本発明で規定される範囲内で７２ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．３ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７６】
実施例１０に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で減らして１ｗｔ％含み、さらに、他の有機酸として、炭素数が５のグルタル酸を、本発明で規定される範囲内で１ｗｔ％含み、アミンとして２−フェニルイミダゾールを、本発明で規定された範囲内で１ｗｔ％含み、イソボルニルシクロヘキサノールを、本発明で規定される範囲内で７７ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．４ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７７】
実施例１１に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、さらに、アミンとして２−フェニルイミダゾールを、本発明で規定された範囲内で０．５ｗｔ％含み、イソボルニルシクロヘキサノールを、本発明で規定される範囲内で７４．５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．８ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７８】
実施例１２に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、さらに、アミンとして２−フェニルイミダゾールを、本発明で規定された範囲内で増やして５ｗｔ％含み、イソボルニルシクロヘキサノールを、本発明で規定される範囲内で７０ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７７．８ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００７９】
実施例１３に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、さらに、アミンとして２−エチルアミノエタノールを、本発明で規定された範囲内で増やして５ｗｔ％含み、イソボルニルシクロヘキサノールを、本発明で規定される範囲内で７０ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７７．８ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８０】
実施例１４に示すように、炭素数が１２以上の有機酸として、炭素数が１２のドデカン二酸を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８１】
実施例１５に示すように、炭素数が１２以上の有機酸として、炭素数が１８の１２−ヒロドキシステアリン酸を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８２】
実施例１６に示すように、炭素数が１２以上の有機酸として、オレイン酸とリノール酸の反応物である炭素数３６のダイマー酸を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８３】
実施例１７に示すように、炭素数が１２以上の有機酸として、オレイン酸とリノール酸の反応物である炭素数３６のダイマー酸に水素を添加した水添ダイマー酸を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８４】
実施例１８に示すように、炭素数が１２以上の有機酸として、オレイン酸とリノール酸の反応物である炭素数３６のダイマー酸に水素を添加した水添ダイマー酸を、本発明で規定される範囲内で５ｗｔ％含み、イソボルニルシクロヘキサノールを、本発明で規定される範囲内で増やして９０ｗｔ％、他の溶剤として１，３−ブチレングリコールを、本発明で規定される範囲内で減らして５ｗｔ％含み、イソボルニルシクロヘキサノールと他の溶剤の合計を１００ｗｔ％としたとき、イソボルニルシクロヘキサノールの比率が９４．７ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８５】
実施例１９に示すように、炭素数が１２以上の有機酸として、オレイン酸とリノール酸の反応物である炭素数３６のダイマー酸に水素を添加した水添ダイマー酸を、本発明で規定される範囲内で５ｗｔ％含み、イソボルニルシクロヘキサノールを、本発明で規定される範囲内で減らして５０ｗｔ％、他の溶剤として１，３−ブチレングリコールを、本発明で規定される範囲内で増やして４５ｗｔ％含み、イソボルニルシクロヘキサノールと他の溶剤の合計を１００ｗｔ％としたとき、イソボルニルシクロヘキサノールの比率が５２．６ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８６】
実施例２０に示すように、炭素数が１２以上の有機酸として、オレイン酸とリノール酸の反応物である炭素数３６のダイマー酸に水素を添加した水添ダイマー酸を、本発明で規定される範囲内で増やして１５ｗｔ％含み、イソボルニルシクロヘキサノールを、本発明で規定される範囲内で６５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７６．５ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８７】
実施例２１に示すように、炭素数が１２以上の有機酸として、オレイン酸とリノール酸の反応物である炭素数３６のダイマー酸に水素を添加した水添ダイマー酸を、本発明で規定される範囲内で増やして１０ｗｔ％含み、さらに、アミンとして２−フェニルイミダゾールを、本発明で規定された範囲内で５ｗｔ％含み、イソボルニルシクロヘキサノールを、本発明で規定される範囲内で６５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７６．５ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８８】
実施例２２に示すように、炭素数が１２以上の有機酸として、オレイン酸とリノール酸の反応物である炭素数３６のダイマー酸に水素を添加した水添ダイマー酸を、本発明で規定される範囲内で減らして３ｗｔ％含み、イソボルニルシクロヘキサノールを、本発明で規定される範囲内で７７ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．４ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００８９】
実施例２３に示すように、炭素数が１２以上の有機酸として、オレイン酸とリノール酸の反応物である炭素数３６のダイマー酸に水素を添加した水添ダイマー酸を、本発明で規定される範囲内で減らして１ｗｔ％含み、さらに、アミンとして２−フェニルイミダゾールを、本発明で規定された範囲内で１ｗｔ％含み、イソボルニルシクロヘキサノールを、本発明で規定される範囲内で７８ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．６ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９０】
実施例２４に示すように、炭素数が１２以上の有機酸として、オレイン酸とリノール酸の反応物である炭素数３６のダイマー酸に水素を添加した水添ダイマー酸を、本発明で規定される範囲内で減らして１ｗｔ％含み、さらに、他の有機酸として、炭素数が４のグリコール酸を、本発明で規定される範囲内で１ｗｔ％含み、アミンとして２−フェニルイミダゾールを、本発明で規定された範囲内で１ｗｔ％含み、ハロゲンとしてアミンハロゲン化水素酸塩を、本発明で規定された範囲内で１ｗｔ％含み、イソボルニルシクロヘキサノールを、本発明で規定される範囲内で７６ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．２ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９１】
実施例２５に示すように、炭素数が１２以上の有機酸として、オレイン酸とリノール酸の反応物である炭素数３６のダイマー酸に水素を添加した水添ダイマー酸を、本発明で規定される範囲内で減らして１ｗｔ％含み、さらに、他の有機酸として、炭素数が４のグリコール酸を、本発明で規定される範囲内で１ｗｔ％含み、アミンとして２−フェニルイミダゾールを、本発明で規定された範囲内で１ｗｔ％含み、ハロゲンとして有機ハロゲン化合物を、本発明で規定された範囲内で５ｗｔ％含み、イソボルニルシクロヘキサノールを、本発明で規定される範囲内で７２ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．３ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９２】
実施例２６に示すように、炭素数が１２以上の有機酸として、オレイン酸とリノール酸の反応物である炭素数３６のダイマー酸に水素を添加した水添ダイマー酸を、本発明で規定される範囲内で減らして１ｗｔ％含み、さらに、他の有機酸として、炭素数が５のグルタル酸を、本発明で規定される範囲内で１ｗｔ％含み、アミンとして２−フェニルイミダゾールを、本発明で規定された範囲内で１ｗｔ％含み、イソボルニルシクロヘキサノールを、本発明で規定される範囲内で７７ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７９．４ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９３】
実施例２７に示すように、炭素数が１２以上の有機酸として、オレイン酸とリノール酸の反応物である炭素数３６のダイマー酸に水素を添加した水添ダイマー酸を、本発明で規定される範囲内で５ｗｔ％含み、さらに、アミンとして２−フェニルイミダゾールを、本発明で規定された範囲内で０．５ｗｔ％含み、イソボルニルシクロヘキサノールを、本発明で規定される範囲内で７４．５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．８ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９４】
実施例２８に示すように、炭素数が１２以上の有機酸として、オレイン酸とリノール酸の反応物である炭素数３６のダイマー酸に水素を添加した水添ダイマー酸を、本発明で規定される範囲内で５ｗｔ％含み、さらに、アミンとして２−フェニルイミダゾールを、本発明で規定された範囲内で増やして５ｗｔ％含み、イソボルニルシクロヘキサノールを、本発明で規定される範囲内で７０ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７７．８ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９５】
実施例２９に示すように、炭素数が１２以上の有機酸として、オレイン酸とリノール酸の反応物である炭素数３６のダイマー酸に水素を添加した水添ダイマー酸を、本発明で規定される範囲内で５ｗｔ％含み、さらに、アミンとして２−エチルアミノエタノールを、本発明で規定された範囲内で増やして５ｗｔ％含み、イソボルニルシクロヘキサノールを、本発明で規定される範囲内で７０ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７７．８ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９６】
実施例３０に示すように、炭素数が１２以上の有機酸として、オレイン酸とリノール酸の反応物である炭素数５４のトリマー酸を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９７】
実施例３１に示すように、炭素数が１２以上の有機酸として、オレイン酸とリノール酸の反応物である炭素数５４のトリマー酸に水素を添加した水添トリマー酸を、本発明で規定される範囲内で５ｗｔ％含み、イソボルニルシクロヘキサノールを、本発明で規定される範囲内で７５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９８】
実施例３２に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で５ｗｔ％含み、さらに、他の有機酸として、炭素数が４のグリコール酸を、本発明で規定される範囲内で増やして１５ｗｔ％含み、イソボルニルシクロヘキサノールを、本発明で規定される範囲内で６０ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７５．０ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【００９９】
これに対し、比較例１に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲を超えて２０ｗｔ％含み、イソボルニルシクロヘキサノールを６０ｗｔ％、他の溶剤として１，３−ブチレングリコールを２０ｗｔ％含み、イソボルニルシクロヘキサノールと他の溶剤の合計を１００ｗｔ％としたとき、イソボルニルシクロヘキサノールの比率が７５ｗｔ％で、本発明で規定される範囲内であるフラックスでは、はんだの濡れ広がりに対する効果、加熱前の常温時にはんだボールを保持する効果は得られたが、残渣量が１５ｗｔ％を超え、残渣量が抑制できず低残渣とする効果が得られなかった。
【０１００】
比較例２に示すように、炭素数が１０以上の有機酸からなる有機酸混合物、炭素数が１２以上の有機酸を含まず、有機酸として、炭素数が４のグリコール酸を、本発明で規定される範囲内で５ｗｔ％含み、イソボルニルシクロヘキサノールを７５ｗｔ％、他の溶剤として１，３−ブチレングリコールを２０ｗｔ％含み、イソボルニルシクロヘキサノールと他の溶剤の合計を１００ｗｔ％としたとき、イソボルニルシクロヘキサノールの比率が７８．９ｗｔ％で、本発明で規定される範囲内であるフラックスでは、加熱前の常温時にはんだボールを保持する効果、低残渣の効果は得られたが、はんだの濡れ広がり径が３５０μｍ未満で、はんだが濡れ広がらず、はんだの濡れ広がりに対して効果が得られなかった。
【０１０１】
比較例３に示すように、炭素数が１０以上の有機酸からなる有機酸混合物、炭素数が１２以上の有機酸を含まず、有機酸として、炭素数が４のグリコール酸を、本発明で規定される範囲内で増やして１５ｗｔ％含み、イソボルニルシクロヘキサノールを６５ｗｔ％、他の溶剤として１，３−ブチレングリコールを２０ｗｔ％含み、イソボルニルシクロヘキサノールと他の溶剤の合計を１００ｗｔ％としたとき、イソボルニルシクロヘキサノールの比率が７６．５ｗｔ％で、本発明で規定される範囲内であるフラックスでも、加熱前の常温時にはんだボールを保持する効果、低残渣の効果は得られたが、はんだの濡れ広がりに対して効果が得られなかった。
【０１０２】
比較例４に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲で５ｗｔ％含み、イソボルニルシクロヘキサノールを含まず、溶剤として１，３−ブチレングリコールイソボルニルシクロヘキサノールを、本発明で規定される範囲を超えて９５ｗｔ％含み、イソボルニルシクロヘキサノールの比率が０ｗｔ％で、本発明で規定される範囲を下回るフラックスでは、はんだの濡れ広がりに対する効果、低残渣の効果は得られたが、加熱前の常温時にはんだボールを保持する効果が得られなかった。
【０１０３】
比較例５に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲で５ｗｔ％含み、本発明では添加外のロジンとして重合ロジンを３５ｗｔ％含み、イソボルニルシクロヘキサノールを、本発明で規定される範囲を下回る４０ｗｔ％含み、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が６６．７ｗｔ％で、本発明で規定される範囲内であるフラックスでは、はんだの濡れ広がりに対する効果、加熱前の常温時にはんだボールを保持する効果は得られたが、ロジンが残渣となるため、低残渣の効果が得られなかった。
【０１０４】
比較例６に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲で５ｗｔ％含み、本発明では添加外のエポキシ樹脂を３５ｗｔ％含み、イソボルニルシクロヘキサノールを、本発明で規定される範囲を下回る４０ｗｔ％含み、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が６６．７ｗｔ％で、本発明で規定される範囲内であるフラックスでも、はんだの濡れ広がりに対する効果、加熱前の常温時にはんだボールを保持する効果は得られたが、エポキシ樹脂が残渣となるため、低残渣の効果が得られなかった。
【０１０５】
以上のことから、炭素数が１０以上の有機酸からなる有機酸混合物を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であり、炭素数が１０以上の有機酸を含む有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなるフラックス、及び、このフラックスを用いたソルダペーストでは、はんだが良好に濡れ広がった。また、加熱前の常温時にはんだボールを保持できた。更に、残渣量が抑制された。
【０１０６】
また、炭素数が１２以上の有機酸を１ｗｔ％以上１５ｗｔ％以下、イソボルニルシクロヘキサノールを５０ｗｔ％以上９０ｗｔ％以下、低い他の溶剤を５ｗｔ％以上４５ｗｔ％以下含み、イソボルニルシクロヘキサノールと他の溶剤の合計を１００ｗｔ％としたとき、イソボルニルシクロヘキサノールの比率が５０ｗｔ％以上９５ｗｔ％以下であるフラックス、及び、このフラックスを用いたソルダペーストでは、はんだが良好に濡れ広がった。また、加熱前の常温時にはんだボールを保持できた。更に、残渣量が抑制された。
【０１０７】
これらの効果は、活性剤として炭素数が１２未満の有機酸、アミン、アミンハロゲン化水素酸塩、有機ハロゲン化合物を本発明で規定される範囲内で含むことでも阻害されなかった。特に、炭素数が１０以上の有機酸からなる有機酸混合物を１ｗｔ％以上３ｗｔ％以下含む場合、炭素数が１２以上の有機酸を１ｗｔ％以上３ｗｔ％以下含む場合は、アミン等の他の活性剤を０．５ｗｔ％以上添加することがより好ましいことが判った。また、炭素数が１０以上の有機酸からなる有機酸混合物を３ｗｔ％超１５ｗｔ％以下含む場合、炭素数が１２以上の有機酸を３ｗｔ％超１５ｗｔ％以下含む場合は、他の活性剤を含まなくても、十分な活性が得られることが判った。この場合でも、さらに他の活性剤を含むことで、より活性が上がることが判り、はんだボールの保持性、低残渣性が阻害されることはなかった。
【手続補正書】
【提出日】平成30年2月5日(2018.2.5)
【手続補正１】
【補正対象書類名】明細書
【補正対象項目名】００７１
【補正方法】変更
【補正の内容】
【００７１】
実施例５に示すように、炭素数が１０以上の有機酸からなる有機酸混合物として、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる有機酸混合物を、本発明で規定される範囲内で増やして１０ｗｔ％含み、さらに、アミンとして２−フェニルイミダゾールを、本発明で規定された範囲内で５ｗｔ％含み、イソボルニルシクロヘキサノールを、本発明で規定される範囲内で６５ｗｔ％、他の溶剤として１，３−ブチレングリコールを、本発明で規定される範囲内で２０ｗｔ％含み、イソボルニルシクロヘキサノールと他の溶剤の合計を１００ｗｔ％としたとき、イソボルニルシクロヘキサノールの比率が７６．５ｗｔ％で、本発明で規定される範囲内であるフラックスでも、はんだが良好にぬれ広がり、はんだの濡れ広がりに対して十分な効果が得られた。また、加熱前の常温時にはんだボールを保持することができた。さらに、残渣量を抑制して低残渣とする十分な効果が得られた。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
炭素数が１０以上の有機酸からなる有機酸混合物を１ｗｔ％以上１５ｗｔ％以下、
イソボルニルシクロヘキサノールを５０ｗｔ％以上９０ｗｔ％以下、
他の溶剤を５ｗｔ％以上４５ｗｔ％以下含み、
熱硬化性の樹脂は含まず、
イソボルニルシクロヘキサノールと他の溶剤の合計を１００ｗｔ％としたとき、イソボルニルシクロヘキサノールの比率が５０ｗｔ％以上９５ｗｔ％以下であり、
炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなる
ことを特徴とするフラックス。
【請求項２】
炭素数が１０以上の有機酸からなる有機酸混合物は、有機酸混合物全体を１００ｗｔ％とした場合、２−メチルノナン二酸を３０ｗｔ％以上６０ｗｔ％以下、４−（メトキシカルボニル）−２，４−ジメチルウンデカン二酸を８ｗｔ％以上２０ｗｔ％以下、４，６−ビス（メトキシカルボニル）−２，４，６−トリメチルトリデカン二酸を８ｗｔ％以上２０ｗｔ％以下、８，９−ビス（メトキシカルボニル）−８，９−ジメチルヘキサデカン二酸を１５ｗｔ％以上３０ｗｔ％以下含む
ことを特徴とする請求項１に記載のフラックス。
【請求項３】
炭素数が１２以上の有機酸を１ｗｔ％以上１５ｗｔ％以下、
イソボルニルシクロヘキサノールを５０ｗｔ％以上９０ｗｔ％以下、
他の溶剤を５ｗｔ％以上４５ｗｔ％以下含み、
熱硬化性の樹脂は含まず、
イソボルニルシクロヘキサノールと他の溶剤の合計を１００ｗｔ％としたとき、イソボルニルシクロヘキサノールの比率が５０ｗｔ％以上９５ｗｔ％以下である
ことを特徴とするフラックス。
【請求項４】
炭素数が１２以上の有機酸は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上である
ことを特徴とする請求項３に記載のフラックス。
【請求項５】
さらに炭素数が１２未満の有機酸を０ｗｔ％以上１５ｗｔ％以下含む
ことを特徴とする請求項１〜請求項４の何れか１項に記載のフラックス。
【請求項６】
さらにアミンを０ｗｔ％以上５ｗｔ％以下含む
ことを特徴とする請求項１〜請求項５の何れか１項に記載のフラックス。
【請求項７】
さらにアミンハロゲン化水素酸塩を０ｗｔ％以上１ｗｔ％以下含む
ことを特徴とする請求項１〜請求項６の何れか１項に記載のフラックス。
【請求項８】
さらに有機ハロゲン化合物を０ｗｔ％以上５ｗｔ％以下含む
ことを特徴とする請求項１〜請求項７の何れか１項に記載のフラックス。
【請求項９】
請求項１から請求項８の何れか１項に記載のフラックスとはんだ粉末を混合した
ことを特徴とするソルダペースト。
【手続補正２】
【補正対象書類名】明細書
【補正対象項目名】００１７
【補正方法】変更
【補正の内容】
【００１７】
そこで、本発明は、炭素数が１０以上の有機酸からなる有機酸混合物を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、熱硬化性の樹脂は含まず、イソボルニルシクロヘキサノールと他の溶剤の合計を１００ｗｔ％としたとき、イソボルニルシクロヘキサノールの比率が５０ｗｔ％以上９５ｗｔ％以下であり、炭素数が１０以上の有機酸からなる有機酸混合物は、２−メチルノナン二酸と、４−（メトキシカルボニル）−２，４−ジメチルウンデカン二酸と、４，６−ビス（メトキシカルボニル）−２，４，６−トリメチルトリデカン二酸と、８，９−ビス（メトキシカルボニル）−８，９−ジメチルヘキサデカン二酸からなるフラックスである。
【手続補正３】
【補正対象書類名】明細書
【補正対象項目名】００１９
【補正方法】変更
【補正の内容】
【００１９】
また、本発明は、炭素数が１２以上の有機酸を１ｗｔ％以上１５ｗｔ％以下、イソボルニルシクロヘキサノールを５０ｗｔ％以上９０ｗｔ％以下、他の溶剤を５ｗｔ％以上４５ｗｔ％以下含み、熱硬化性の樹脂は含まず、イソボルニルシクロヘキサノールと他の溶剤の合計を１００ｗｔ％としたとき、イソボルニルシクロヘキサノールの比率が５０ｗｔ％以上９５ｗｔ％以下であるフラックスである。